(57)【要約】従来品より軽いアーク防護用作業服、具体的には、１．３（ｃａｌ・ｙｄ２）／（ｃｍ２・ｏｚ）以上の比ＡＴＰＶ値を与える布帛やアーク防護用作業服を安価に提供することを課題とする。アクリル系繊維の樹脂重量に対し８重量％以上の酸化アンチモンを含有するアクリル系繊維を布帛重量を基準として４０〜６５重量％、天然セルロース系繊維を２６〜４５重量％、ナイロン繊維を５〜１５重量％、及び、パラ系アラミド繊維を１〜２０重量％を含む布帛、該布帛を含んでなるアーク防護用作業服を提供する。【特許請求の範囲】
【請求項１】
アクリル系繊維の樹脂重量に対し8重量％以上の酸化アンチモンを含有するアクリル系繊維を布帛重量を基準として40〜65重量％、天然セルロース系繊維を布帛重量を基準として26〜45重量％、ナイロン繊維を布帛重量を基準として5〜15重量％、及び、パラ系アラミド繊維を布帛重量を基準として1〜20重量％を含む布帛。
【請求項２】
前記アクリル系繊維が40〜70重量％のアクリロニトリルと他の成分を共重合して得られる共重合体である請求項１に記載の布帛。
【請求項３】
前記他の成分が30〜60重量％のハロゲン含有ビニル系単量体である請求項２に記載の布帛。
【請求項４】
前記ハロゲン含有ビニル系単量体が、塩化ビニル、塩化ビニリデン、及び、臭化ビニルからなる群から選ばれる１以上の化合物である請求項３に記載の布帛。
【請求項５】
前記他の成分がさらに0〜3重量％のスルホン酸基を含有する単量体を含む請求項３または４に記載の布帛。
【請求項６】
前記スルホン酸基を含有する単量体が、メタクリルスルホン酸、アリルスルホン酸、スチレンスルホン酸、２−アクリルアミド−２−メチルプロパンスルホン酸、及びそれらの塩からなる群から選ばれる１以上の化合物である請求項５に記載の布帛。
【請求項７】
前記酸化アンチモンが、三酸化アンチモン、四酸化アンチモン、五酸化アンチモンから選ばれる１以上の化合物である請求項６に記載の布帛。
【請求項８】
前記天然セルロース系繊維が木綿である請求項１から７のいずれか一項に記載の布帛。
【請求項９】
前記ナイロン繊維が、ポリヘキサメチレンアジパミド（ナイロン６６）、ポリカプロラクタム（ナイロン６）、ポリブチロラクタム（ナイロン４）、ポリ（９−アミノノナン酸）（ナイロン９）、ポリエナントラクタム（ナイロン７）、ポリカプリルラクタム（ナイロン８）、及び、ポリヘキサメチレンセバカミド（ナイロン６，１０）からなる群から選ばれる１以上の繊維である請求項１から８のいずれか一項に記載の布帛。
【請求項１０】
前記パラ系アラミド繊維が、p-アラミド及び／又はp-アラミドにジアミノフェニレン-テラフタルアミドを共重合した繊維である請求項１から９のいずれか一項に記載の布帛。
【請求項１１】
ASTM F1959/F1959M-06ae1 (Standard Test Method for Determining the Arc Rating of Materials for Clothing)に基づいたアーク試験において比ATPV値1.3(cal・yd2)/(cm2・oz)以上を示す請求項１から１０のいずれか一項に記載の布帛。
【請求項１２】
請求項１から１１のいずれか一項に記載の布帛を含んでなるアーク防護用作業服。
【発明の詳細な説明】
【技術分野】
【０００１】
本発明はアーク防護用作業服に好適に用いることができる糸、布帛、及び、衣服、特にアーク防護用作業服に関する。
【背景技術】
【０００２】
消防士、電気整備士や、その他アーク現象により生じうる電気アークおよび火災の危険にさらされる環境下の作業者は、アーク防護性に優れた作業服を求めている。しかし、これまでに知られているアーク防護用作業服はその要求を十分に満足させるものではなかった。アラミド繊維の使用量が多い作業服は、価格が高額になっていた。また、アラミド繊維の使用量を少なくして価格を抑えようとすると、求められる性質を満足するために目付けが高くなり、結果的に分厚くかつ重くなり、作業性に難が生じていた。【０００３】
特許文献１には、40〜70重量％のモダクリル繊維、5〜20重量％のp-アラミド繊維及び、10〜40重量％のm-アラミド繊維を含むアーク防御用及び防炎用の糸等が記載されており、該糸等にはさらにナイロンを含んでもよいことが記載されている。しかし、該糸等は少なくとも30重量％のアラミド繊維を要求する。このことはアーク防護用作業服の安価供給の障害となっていた。【０００４】
特許文献２には、約40〜約65重量％のアンチモン含有モダクリル繊維又は難燃アクリル繊維、約10〜約50重量％の綿又は難燃化処理された綿、約25重量％以下のナイロン、約3重量％を超えて約10重量％に満たないp-アラミド繊維を含む繊維組成物等が記載されている。しかし、アーク防護性を高めるためには目付けを大きくする必要があった。
【先行技術文献】
【特許文献】
【０００５】
【特許文献１】特表2007-529649号公報
【特許文献２】米国公開US2006/0292953号公報
【発明の概要】
【発明が解決しようとする課題】
【０００６】
従来品より軽いアーク防護用作業服及びこれに用いる布帛を安価に提供することを課題とする。より具体的には、アメリカ防災協会（National Fire Protection Association）が定めるNFPA 70Eに示された基準を充足するために、ASTM F1959/F1959M-06ae1 (Standard Test Method for Determining the Arc Rating of Materials for Clothing)に基づいたアーク試験（以下、単に「アーク試験」と記す。）において、1.3(cal・yd2)/(cm2・oz)以上の比ATPV（単位目付あたりのATPV（arc thermal performance value、アーク熱性能値））を与える布帛や、その布帛を構成する糸を安価に提供することを課題とする。特には、アラミド繊維の使用量を繊維全体の20重量％以下に抑えた上記糸及び布帛を提供することを課題とする。特に、目付が約6oz/yd2であってもATPV 8cal/cm2以上を達成する布帛を得ることを課題とする。
【課題を解決するための手段】
【０００７】
本発明者らは、アクリル系繊維の樹脂重量に対し8重量％以上の酸化アンチモンを含有するアクリル系繊維を糸重量を基準として40〜65重量％、天然セルロース系繊維を糸重量を基準として26〜45重量％、ナイロン繊維を糸重量を基準として5〜15重量％、及び、パラ系アラミド繊維を糸重量を基準として1〜20重量％を含む布帛がASTM F1959/F1959M-06ae1 (Standard Test Method for Determining the Arc Rating of Materials for Clothing)に基づいたアーク試験において比ATPV値1.3(cal・yd2)/(cm2・oz)以上を示すことを見出し、本願発明を完成させた。【０００８】
本発明の特徴の一つは、アクリル系繊維の樹脂重量に対し8重量％以上の酸化アンチモンを含有するアクリル系繊維を糸重量を基準として40〜65重量％、天然セルロース系繊維を糸重量を基準として26〜45重量％、ナイロン繊維を糸重量を基準として5〜15重量％、及び、パラ系アラミド繊維を糸重量を基準として1〜20重量％を含む布帛である。【０００９】
本発明の別の特徴の一つは、上記布帛を含んでなるアーク防護用作業服である。【００１０】
さらに、本発明者らは、アクリル系繊維の樹脂重量に対し8重量％以上の酸化アンチモンを含有するアクリル系繊維を布帛重量を基準として40〜65重量％、天然セルロース系繊維を布帛重量を基準として26〜45重量％、ナイロン繊維を布帛重量を基準として5〜15重量％、及び、パラ系アラミド繊維を布帛重量を基準として1〜20重量％を含む布帛がASTM F1959/F1959M-06ae1 (Standard Test Method for Determining the Arc Rating of Materials for Clothing)に基づいたアーク試験において比ATPV値1.3(cal・yd2)/(cm2・oz)以上を示すことを見出し、本願発明を完成させた。【００１１】
本発明の特徴の一つは、アクリル系繊維の樹脂重量に対し8重量％以上の酸化アンチモンを含有するアクリル系繊維を布帛重量を基準として40〜65重量％、天然セルロース系繊維を布帛重量を基準として26〜45重量％、ナイロン繊維を布帛重量を基準として5〜15重量％、及び、パラ系アラミド繊維を布帛重量を基準として1〜20重量％を含む布帛である。【００１２】
本発明の別の特徴の一つは、上記布帛を含んでなるアーク防護用作業服である。
【発明の効果】
【００１３】
本発明により、従来品より軽いアーク防護用作業服を安価に提供することができる。より具体的には、アーク試験において、1.3(cal・yd2)/(cm2・oz)以上の比ATPVを与える布帛や、その布帛を構成する糸を安価に提供することができる。特には、アラミド繊維の使用量を繊維全体の20重量％以下に抑えた上記糸及び布帛を提供することができる。【００１４】
すなわち、本発明により目付が約6oz/yd2であってもATPV値8cal/cm2以上の対アーク性を示す布帛を提供することが可能となる。
【発明を実施するための形態】
【００１５】
本発明の布帛はアクリル系繊維の樹脂重量に対し8重量％以上の酸化アンチモンを含有するアクリル系繊維を糸重量を基準として40〜65重量％、天然セルロース系繊維を糸重量を基準として26〜45重量％、ナイロン繊維を糸重量を基準として5〜15重量％、及び、パラ系アラミド繊維を糸重量を基準として1〜20重量％を含む布帛であればよく、軽いアーク防護用作業服を提供する比ATPV値が得られる限りにおいて、他の追加成分を含んでもよい。
【００１６】
また、本発明の布帛はアクリル系繊維の樹脂重量に対し8重量％以上の酸化アンチモンを含有するアクリル系繊維を布帛重量を基準として40〜65重量％、天然セルロース系繊維を布帛重量を基準として26〜45重量％、ナイロン繊維を布帛重量を基準として5〜15重量％、及び、パラ系アラミド繊維を布帛重量を基準として1〜20重量％を含む布帛であればよく、軽いアーク防護用作業服を提供する比ATPV値が得られる限りにおいて、他の追加成分を含んでもよい。
【００１７】
本発明におけるアクリル系繊維として40〜70重量％のアクリロニトリルと他の成分を共重合して得られる共重合体であって、アクリル系繊維の樹脂重量に対し8重量％以上の酸化アンチモンを含有する繊維を好適に用いることができる。他の成分としては30〜60重量％のハロゲン含有ビニル系単量体を挙げることができる。他の成分としてさらに0〜3重量％のスルホン酸基を含有する単量体を挙げることができる。
【００１８】
上記アクリル系繊維中のアクリロニトリル由来成分の含有量が40重量％を未満では布帛の耐熱性が十分でなく、アクリロニトリル由来成分が70重量％を超えると、難燃性に十分な効果が得られない。
【００１９】
上記ハロゲン含有ビニル系単量体としては、塩化ビニル、塩化ビニリデン、臭化ビニルなどが挙げられ、これらの１種または２種以上が用いられる。上記アクリル系繊維中のハロゲン含有ビニル系単量体由来成分が30重量％未満では難燃性に十分な効果が得られず、ハロゲン含有ビニル系単量体が60重量％を超えると布帛の耐熱性が十分でない。
【００２０】
上記スルホン酸基を含有する単量体としては、メタクリルスルホン酸、アリルスルホン酸、スチレンスルホン酸、２−アクリルアミド−２−メチルプロパンスルホン酸、及びそれらの塩などを好適に用いることができる。これらのスルホン酸基を含有する単量体は１種を用いてもよいし、２種以上を組み合わせて用いることもできる。塩としては、例えば、ナトリウム塩、カリウム塩、アンモニウム塩などを挙げることができるが、これらに限定されるものではない。スルホン酸基を含有する単量体は必要に応じて使用されるが、上記アクリル系繊維中のスルホン酸基を含有する単量体由来成分が３重量％を超えると上記アクリル系繊維の製造時の紡糸性が低下する。
【００２１】
上記アクリル系繊維に含めてもよい酸化アンチモンとしては三酸化アンチモン、四酸化アンチモン、五酸化アンチモンを挙げることができる。添加する酸化アンチモン量は、アクリル系繊維の樹脂全重量中に8重量％以上とすることが好ましい。より好ましくは9重量％以上であり、さらに好ましくは10重量％以上であり、さらにより好ましくは11重量％以上である。
【００２２】
本発明に用いることのできるアクリル系繊維として、カネカ社製のプロテックスＭやプロテックスＣを挙げることができる。
【００２３】
本発明の布帛100重量％に含まれるアクリル系繊維は40〜65重量％であることが好ましい。より好ましくは45〜60重量％であり、さらに好ましくは50〜55重量％である。
【００２４】
本発明における天然セルロース系繊維として木綿やこれを後加工した難燃コットンを挙げることができる。本発明の布帛100重量％に含まれる天然セルロース系繊維は26〜45重量％であることが好ましい。より好ましくは30〜40重量％であり、さらに好ましくは32〜38重量％である。
【００２５】
本発明におけるナイロン繊維は脂肪族ポリアミドポリマーからなる繊維である。具体的な例示として、ポリヘキサメチレンアジパミド（ナイロン６６）、ポリカプロラクタム（ナイロン６）、ポリブチロラクタム（ナイロン４）、ポリ（９−アミノノナン酸）（ナイロン９）、ポリエナントラクタム（ナイロン７）、ポリカプリルラクタム（ナイロン８）、ポリヘキサメチレンセバカミド（ナイロン６，１０）を挙げることができる。これらのナイロン繊維を２つ以上組み合わせて用いてもよい。本発明の布帛100重量％に含まれるナイロン繊維は5〜15重量％であることが好ましい。より好ましくは7〜13重量％であり、さらに好ましくは8〜12重量％である。
【００２６】
本発明におけるパラ系アラミド繊維として、p-アラミド及び／又はp-アラミドにジアミノフェニレン-テラフタルアミドを共重合したものを例示できる。p-アラミドはポリ（パラフェニレンテレフタルアミド）とも呼ばれている。本発明の布帛100重量％に含まれるパラ系アラミド繊維は1〜20重量％であることが好ましい。より好ましくは2〜15重量％であり、さらに好ましくは3〜10重量％である。
【００２７】
本発明に用いることのできるp-アラミドとして、トワロン（登録商標、帝人社製）やケブラー(登録商標、デュポン社製)を挙げることができる。p-アラミドにジアミノフェニレン-テラフタルアミドを共重合したものとしては、テクノーラ（登録商標、帝人社製）を挙げることができる。
【００２８】
本発明の布帛は、１種類の糸で構成されていてもよく、複数の糸で構成されていても良い。本発明の布帛を構成する糸は公知の紡績方法で製造することができる。紡績方法として、リング紡績法、及び空気紡績法等を挙げることができるが必ずしもこれらに限定されるものではない。
【００２９】
本発明の布帛は上記の糸を用いて公知の製布方法で製造することができる。布帛の形態としては、織物、編物、不織布等を挙げることができるが、これらに限定されるものではない。また、織物は交織させてもよく、編物は交編させてもよい。
【００３０】
本発明の布帛の目付は、単位面積当りの布帛の重量で示す。ここでは１平方ヤードあたりのオンス量、すなわち「oz/yd2」で示す。
【００３１】
本発明の布帛の耐アーク性はASTM F1959/F1959M-06ae1 (Standard Test Method for Determining the Arc Rating of Materials for Clothing)に基づいたアーク試験（以下、単に「アーク試験」と記す。）にしたがって評価することができる。このアーク試験で比ATPV 1.3(cal・yd2)/(cm2・oz)以上を達成すれば、目付が約6oz/yd2であってもATPV 8cal/cm2以上を達成する布帛を得ることが期待できる。
【００３２】
本発明の布帛は、軽量で耐アーク性を有するだけでなく、耐摩耗性、染色性、吸水性に優れている。
【００３３】
本発明の衣服は本発明の布帛を用いて公知の方法で製造することができる。本発明の衣服は特にアーク防護用作業服として好適に用いることができる。本発明の布帛を単層で用いて単層アーク防護用作業服として用いることができるし、本発明の布帛を２以上の多層で用いて多層アーク防護用作業服として用いることもできるし、もちろん他の布帛と多層を形成したもので多層アーク防護用作業服として用いてもよい。
【００３４】
本発明の衣服は、軽量で耐アーク性を有するだけでなく、耐摩耗性、染色性、吸水性、透湿性に優れているので、難燃基準を満たしたアーク防護用作業服に用いることができるし、視認性の高い作業服を提供しうるし、着用感に優れた作業服を提供することができる。さらに、洗濯を繰り返しても、その難燃性が維持される。
【実施例】
【００３５】
以下、実施例により本発明を詳述するが、本発明はこれらの実施例に限定されるものではない。なお、実施例の記載に先立ち、本明細書における特性値の測定法を以下に示す。【００３６】
（試験例）アーク試験
ASTM F1959/F1959M-06ae1 (Standard Test Method for Determining the Arc Rating of Materials for Clothing)に基づいたアーク試験（以下、単に「アーク試験」と記す。）に従い、目付（oz/yd2）及びATPV（cal/cm2）を求めた。これらの値から、単位目付あたりのATPVである比ATPV（(cal・yd2)/(cm2・oz)）を算出した。【００３７】
（製造例１−１１）
アクリロニトリル50重量％と塩化ビニリデン49重量％およびスチレンスルホン酸ナトリウムからなる共重合体に共重合体の樹脂重量に対し三酸化アンチモン10重量％を添加したアクリル系繊維（表中「ＡＦ１」で示す。）、アクリロニトリル50重量％と塩化ビニリデン49重量％およびスチレンスルホン酸ナトリウムからなる共重合体に共重合体の樹脂重量に対し三酸化アンチモン25重量％を添加したアクリル系繊維（表中「ＡＦ２」で示す。）、ナイロン６６（表中「ＮＹ」で示す。）、木綿（表中「Ｃｏｔ」で示す。）、難燃レーヨン（セテリ  オサケュスティオ社製Ｖｉｓｉｌ（登録商標）、表中「Ｖｉｓ」で示す。レンチング社製ＬｅｎｚｉｎｇＦＲ（登録商標）、表中「ＬＦＲ」で示す。）、パラ系アラミド繊維（帝人社製トワロン（登録商標）、表中「Ｔｗａ」で示す。）、ポリエチレンテレフタレート（表中「ＰＥＴ」で示す。）を表１から５に示した原綿構成で混合し、通常の紡績方法で紡績及び撚糸し、紡績糸を得た。それぞれの紡績糸を使用して布帛を作製した。【００３８】
（実験例１）
製造例１から４で作製した布帛についてアーク試験を実施した。結果を表１に示した。使用したアクリル系繊維中の酸化アンチモン量がアクリル系繊維の樹脂重量に対し8重量％以上であるＡＦ１（三酸化アンチモン平均含有量10重量％）及びＡＦ２（三酸化アンチモン平均含有量25重量％）を使用した実施例１から４（製造例１から４）では比ATPVが1.3以上を達成した。より目付の小さい布帛で高い耐アーク性を得ようとするときにどのようなアクリル系繊維を使用すべきかは先行技術に十分な開示がなく、本発明により明らかとなった。【００３９】
【表１】
2012077681.tif 000002
【００４０】
（実験例２）
製造例１、５及び６で作製した布帛についてアーク試験を実施した。結果を表２に示した。使用したセルロース系繊維が天然セルロース系繊維である木綿を使用した実施例１（製造例１）では比ATPV 1.3以上を達成したが、難燃レーヨンを使用した比較例１（製造例５）及び比較例２（製造例６）では比ATPVが1.3に満たなかった。米国公開US2006/0292953号公報（特許文献２）では難燃化処理された綿を使用しうることが記載されていたが、より目付の小さい布帛で高い耐アーク性を得るためには、綿を難燃化する必要はなく、むしろ難燃化されていない天然セルロース系繊維を使用する必要があることが示された。【００４１】
【表２】
2012077681.tif 000003
【００４２】
（実験例３）
製造例１、３、７及び８で作製した布帛についてアーク試験を実施した。結果を表３に示した。実施例３（製造例３）と比較例３（製造例７）及び、実施例１（製造例１）と比較例４（製造例８）を比較したときにナイロン繊維を含まないと比ATPVが1.3に満たず、また、ナイロン繊維の添加量を増やしても比ATPVが下がる傾向にあった。米国公開US2006/0292953号公報（特許文献２）では約25重量％以下のナイロンを使用することが記載されていたが、より目付の小さい布帛で高い耐アーク性を得るためには、5〜15重量％のナイロン繊維を使用する必要があることが示された。【００４３】
【表３】
2012077681.tif 000004
【００４４】
（実験例４）
製造例１及び９で作製した布帛についてアーク試験を実施した。結果を表４に示した。実施例１（製造例１）のナイロン繊維をＰＥＴ繊維に置き換えた比較例５（製造例９）では比ATPVが1.3に満たなかった。【００４５】
【表４】
2012077681.tif 000005
【００４６】
（実験例５）
製造例１ないし４及び１０で作製した布帛についてアーク試験を実施した。結果を表５に示した。パラ系アラミド繊維を添加しなかった比較例６（製造例１０）では測定時に生地が破れ、十分な耐アーク性が得られなかった。その一方で、実施例２（製造例２）と実施例４（製造例４）の比較、及び、実施例１（製造例１）と実施例３（製造例３）の比較からパラ系アラミド繊維の含量を５重量％から１０重量％に上げても比ATPVが下がる傾向にあった。【００４７】
【表５】
2012077681.tif 000006
【００４８】
（実験例６）
これまでの製造例の中で最も高い比ATPVを示した製造例２の原綿構成を用いて目付を5.2 oz/yd2から5.6 oz/yd2に増やした布帛を製造例１１で製造した。この布帛についてアーク試験を実施した。結果を表６に示した。実施例５（製造例１１）に示したこの布帛はATPV 8.9 cal/cm2を達成した。【００４９】
【表６】
2012077681.tif 000007
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
アクリル系繊維の樹脂重量に対し8重量％以上の酸化アンチモンを含有するアクリル系繊維を布帛重量を基準として40〜65重量％、天然セルロース系繊維を布帛重量を基準として26〜45重量％、ナイロン繊維を布帛重量を基準として5〜15重量％、及び、パラ系アラミド繊維を布帛重量を基準として1〜20重量％を含む布帛。
【請求項２】
前記アクリル系繊維が40〜70重量％のアクリロニトリルと他の成分を共重合して得られる共重合体である請求項１に記載の布帛。
【請求項３】
前記他の成分が30〜60重量％のハロゲン含有ビニル系単量体である請求項２に記載の布帛。
【請求項４】
前記ハロゲン含有ビニル系単量体が、塩化ビニル、塩化ビニリデン、及び、臭化ビニルからなる群から選ばれる１以上の化合物である請求項３に記載の布帛。
【請求項５】
前記他の成分がさらに0〜3重量％のスルホン酸基を含有する単量体を含む請求項３または４に記載の布帛。
【請求項６】
前記スルホン酸基を含有する単量体が、メタクリルスルホン酸、アリルスルホン酸、スチレンスルホン酸、２−アクリルアミド−２−メチルプロパンスルホン酸、及びそれらの塩からなる群から選ばれる１以上の化合物である請求項５に記載の布帛。
【請求項７】
前記酸化アンチモンが、三酸化アンチモン、四酸化アンチモン、五酸化アンチモンから選ばれる１以上の化合物である請求項１から６のいずれか一項に記載の布帛。
【請求項８】
前記天然セルロース系繊維が木綿である請求項１から７のいずれか一項に記載の布帛。
【請求項９】
前記ナイロン繊維が、ポリヘキサメチレンアジパミド（ナイロン６６）、ポリカプロラクタム（ナイロン６）、ポリブチロラクタム（ナイロン４）、ポリ（９−アミノノナン酸）（ナイロン９）、ポリエナントラクタム（ナイロン７）、ポリカプリルラクタム（ナイロン８）、及び、ポリヘキサメチレンセバカミド（ナイロン６，１０）からなる群から選ばれる１以上の繊維である請求項１から８のいずれか一項に記載の布帛。
【請求項１０】
前記パラ系アラミド繊維が、p-アラミド及び／又はp-アラミドにジアミノフェニレン-テラフタルアミドを共重合した繊維である請求項１から９のいずれか一項に記載の布帛。
【請求項１１】
ASTM F1959/F1959M-06ae1 (Standard Test Method for Determining the Arc Rating of Materials for Clothing)に基づいたアーク試験において比ATPV値1.3(cal・yd2)/(cm2・oz)以上を示す請求項１から１０のいずれか一項に記載の布帛。
【請求項１２】
請求項１から１１のいずれか一項に記載の布帛を含んでなるアーク防護用作業服。
【手続補正３】
【補正対象書類名】明細書
【補正対象項目名】００１４
【補正方法】変更
【補正の内容】
【００１４】
すなわち、本発明により目付が約6oz/yd2であってもATPV値8cal/cm2以上の耐アーク性を示す布帛を提供することが可能となる。
【手続補正４】
【補正対象書類名】明細書
【補正対象項目名】００４３
【補正方法】変更
【補正の内容】
【００４３】
【表３】
2012077681.tif 000008
【手続補正５】
【補正対象書類名】明細書
【補正対象項目名】００４５
【補正方法】変更
【補正の内容】
【００４５】
【表４】
2012077681.tif 000009
【国際調査報告】
2012077681.tif 000010
2012077681.tif 000011
2012077681.tif 000012
2012077681.tif 000013